(57)【要約】【課題】絶縁性に優れたコイルおよびコイルの製造方法を提供する。【解決手段】実施形態のコイルは、導電性の導体をレジンでモールドした巻線用導体を巻回してなるコイルであって、巻線用導体は、導体としての素線３１４が直接的に不織布３２によって覆われている。【選択図】図１６
2018107242.tif 000002
【特許請求の範囲】
【請求項１】
導電性の導体をレジンでモールドした巻線用導体を巻回してなるコイルであって、
前記巻線用導体は、前記導体が直接的に不織布によって覆われているコイル。
【請求項２】
前記不織布によって覆われた前記導体を、液状のレジンを透過しないテープにより巻回した請求項１記載のコイル。
【請求項３】
導電性の導体で構成される巻線用導体を準備する工程と、
前記巻線用導体の前記導体を不織布によって直接的に覆う工程と、
前記不織布で包み込まれた前記巻線用導体を螺旋状に巻回しコイル状にする工程と、
コイル状にされた前記巻線用導体を液体レジンに浸漬して前記液体レジンを含浸させる工程と、
前記液体レジンを含浸させた前記巻線用導体を熱乾燥炉で処理することによりレジンを硬化させる工程と、
を含むコイルの製造方法。
【発明の詳細な説明】
【技術分野】
【０００１】
本発明の実施形態は、コイルおよびコイルの製造方法に関する。
【背景技術】
【０００２】
コイルは、例えば複数本の素線を撚合わせたリッツ線や、断面が矩形の角線あるいは断面が円形の丸線等の導体を巻回することによって形成されている。そして、導体の周囲やコイルの外周は、電気的な絶縁性を確保するために、絶縁材によって覆われている。
【先行技術文献】
【特許文献】
【０００３】
【特許文献１】特開２０００−９０７４７号公報
【発明の概要】
【発明が解決しようとする課題】
【０００４】
上記の構成の場合、導体やコイルの絶縁性が低下するとコイルの性能の低下を招くことになる。
そこで、絶縁性に優れたコイルおよびコイルの製造方法を提供する。
【課題を解決するための手段】
【０００５】
実施形態のコイルは、導電性の導体をレジンでモールドした巻線用導体を巻回してなるコイルであって、巻線用導体は、導体の周囲が不織布によって包み込まれている。
【図面の簡単な説明】
【０００６】
【図１】導体としてリッツ線を用いたコイルを模式的に示す図
【図２】コイルの断面構造を示す図
【図３】コイルの製造過程の途中工程の状態を示す図
【図４】コイルの製造過程の途中工程の状態を示す図
【図５】コイルの製造過程の途中工程の状態を示す図
【図６】コイルの製造過程の途中工程の状態を示す図
【図７】コイルの製造過程の途中工程の状態を示す図
【図８】コイルの製造過程の途中工程の状態を示す断面図
【図９】コイルの製造過程の途中工程の状態を示す図
【図１０】導体として角線を用いたコイルの断面構造を示す図
【図１１】コイルの製造過程の途中工程の状態を示す図
【図１２】コイルの製造過程の途中工程の状態を示す図
【図１３】コイルの製造過程の途中工程の状態を示す図
【図１４】コイルの製造過程の途中工程の状態を示す断面図
【図１５】他の導体を模式的に示す図
【図１６】導体を不織布で覆う態様を模式的に示す図
【図１７】不織布で覆った導体をテープで巻回する態様を模式的に示す図
【発明を実施するための形態】
【０００７】
以下、実施形態について図面を参照しながら説明する。また、説明の簡略化のために、導体としてリッツ線を用いたコイルと、導体として角線を用いたコイルと、導体を直接的に不織布によって覆う態様とを個別に説明するとともに、リッツ線を用いたコイルの説明において、コイルの製造方法についても説明する。なお、実質的に共通する部位には同一符号を付している。
【０００８】
＜導体としてリッツ線を用いたコイル＞
以下、導体としてリッツ線を用いたコイルについて、図１から図９を参照しながら説明する。図１は、実施形態の一例として示すコイル１０の概略構成例を示す斜視図であり、図２は、図１のコイル１０の部分Ａにおける構成を示す断面図である。この図１に示すように、コイル１０は、例えば銅からなる細線すなわち素線を撚り合わせて束ねられた巻線用導体たるリッツ線１２により構成されている。
【０００９】
コイル１０は、リッツ線１２が、中心に空洞を有して同心円状に例えば楕円を呈し、渦巻き状に密着して巻回するようにして構成され、全体がレジンにより固められている。図１における部分Ａはリッツ線１２の基本単位に相当する部分であり、図２はコイル１０を構成するリッツ線１２の基本構成を示している。
【００１０】
コイル１０に用いられるリッツ線１２は、互いに絶縁された複数の導電性の素線１４（細線）、例えば絶縁被膜を備える複数のエナメル線を撚り合わせて束ねてなる多導体のマグネットワイヤ（巻線用導体）である。図２に示すように、リッツ線１２は、複数の素線１４を撚り合わせてなる第１単位リッツ線１６を備えている。
【００１１】
更に複数の第１単位リッツ線１６が撚り合わされることにより、第２単位リッツ線１８が構成されている。リッツ線１２は、第２単位リッツ線１８の周囲を、固縛帯２２及び包囲帯２４により覆われてなるものである。
【００１２】
固縛帯２２としては、例えば、強靭なアラミド繊維テープが用いられる。固縛帯２２は紙テープ形状を備えており、第２単位リッツ線１８の周囲を巻回することにより、第２単位リッツ線１８を構成する第１単位リッツ線１６若しくは素線１４が解けてしまわないように固縛するために用いられる。
【００１３】
固縛帯２２は後述する図４（ａ）に示すように、巻回する固縛帯２２の間に間隙Ｇが形成されるように、第２単位リッツ線１８の周囲を巻回している。この包囲帯２４は、固縛帯２２により固縛された第２単位リッツ線１８の周囲を巻回して覆っている。包囲帯２４は、後述する不織布テープ３２に後述するレジン液３８を含浸させて硬化させたものである。
【００１４】
この場合、不織布テープ３２は、後述するコイル１０の製造工程において、後述するレジン液３８を浸透、透過させることが可能で、第２単位リッツ線１８の周囲を巻回可能な素材の一例として挙げたものである。このような特性を有していれば包囲帯２４を構成する素材は不織布テープ３２に限定されなくてもよい。
【００１５】
第２単位リッツ線１８において、複数の素線１４の間、若しくは複数の第１単位リッツ線１６の間には絶縁性の硬化レジン２０（レジン）が隙間なく存在している。また、素線１４と固縛帯２２及び包囲帯２４の間、更には、第１単位リッツ線１６と固縛帯２２及び包囲帯２４の間も、隙間なく硬化レジン２０が存在している。
【００１６】
すなわち、第２単位リッツ線１８は、複数の素線１４、若しくは複数の第１単位リッツ線１６を後述するレジン液３８で硬化し一体的に固めたものであって、硬化レジン２０により立体的に一体化されて固定されたものである。
【００１７】
また、リッツ線１２は、素線１４、第１単位リッツ線１６、第２単位リッツ線１８、固縛帯２２、及び包囲帯２４が硬化レジン２０により隙間なく固められている。すなわち、コイル１０及びこれを構成するリッツ線１２は、素線１４の間及びその周囲が硬化レジン２０で隙間なく充填されてモールドされた構成を備える。
【００１８】
硬化レジン２０すなわち後述するレジン液３８としては、熱伝導率すなわち放熱性の高いレジンを採用してもよい。熱伝導率の高いレジンとしては、例えばエポキシ樹脂に、高熱伝導性を発現させる添加剤としてアルミナや窒化ホウ素などのマイクロサイズの高熱伝導性フィラーを添加したものが用いられる。
【００１９】
熱伝導率の高いレジンを採用した場合は、コイル１０及びこれを構成するリッツ線１２は、複数の素線１４の間、複数の第１単位リッツ線１６の間、素線１４と固縛帯２２及び包囲帯２４の間、更には、第１単位リッツ線１６と固縛帯２２及び包囲帯２４の間に隙間なく熱伝導率すなわち放熱性が高い硬化レジン２０が充填された構成となっている。
【００２０】
従って、形成されるコイル１０及びこれを構成するリッツ線１２は、その内部が熱伝導率すなわち放熱性が高い硬化レジン２０によって隙間なく満たされており、その外周も放熱性が高い硬化レジン２０により硬化された包囲帯２４により覆われているため、コイル１０全体が熱伝導率すなわち放熱性が高いものとなる。
【００２１】
次に、コイル１０の製造方法について説明する。図３から図９はコイル１０の製造方法を説明するための図であり、製造工程の各途中工程における状態を示す図である。図３はコイル１０を構成するリッツ線１２の製造過程の途中工程の状態を示す図であり、図３（ａ）は斜視図、図３（ｂ）は断面図を示す。
【００２２】
図４はコイル１０を構成するリッツ線１２の製造過程の途中工程の状態を示す図であり、図４（ａ）は斜視図、図４（ｂ）は断面図を示す。図５はコイル１０を構成するリッツ線１２の製造過程の途中工程の状態を示す図であり、図５（ａ）は斜視図、図５（ｂ）及び図５（ｃ）は断面図を示す。
【００２３】
まず、図３（ａ）及び（ｂ）に示すように、撚り合わせリッツ線３０ａ（リッツ線）を準備する。撚り合わせリッツ線３０ａは、素線１４を撚り合わせて第１単位リッツ線１６を作成し、次いで、第１単位リッツ線１６を撚り合わせて作成されたものである。撚り合わせリッツ線３０ａを硬化レジン２０で固めたものが第２単位リッツ線１８に相当する。
【００２４】
次に、図４（ａ）及び（ｂ）に示すように、撚り合わせリッツ線３０ａの周囲を固縛帯２２により巻回することにより固縛し、固縛リッツ線３０ｂ（リッツ線）を形成する。固縛帯２２は撚り合わせリッツ線３０ａの周囲を、間隙すなわち隙間を形成するようにして巻回される。
【００２５】
この状態では、巻回される固縛帯２２の間の間隙から撚り合わせリッツ線３０ａが露出している。ここで、固縛帯２２は例えばアラミド紙テープであるため、後述するレジン液を透過させることができない。
【００２６】
次に、図５（ａ）及び（ｂ）に示すように、固縛リッツ線３０ｂの周囲を不織布テープ３２により巻回することにより包帯リッツ線３０ｃ（リッツ線）を形成する。この場合、不織布テープ３２は、巻解された不織布テープ３２の間に間隙が発生しないように固縛リッツ線３０ｂの周囲を巻回されている。不織布テープ３２は後述するレジン液３８を浸透、透過させることができる。
【００２７】
ここで、不織布テープ３２には、後述するレジン液３８の硬化促進剤が含まれている。硬化促進剤としては、例えば、アミン類、イミダゾール類、ホスフィン、ＤＢＵ（１,８-ジアザビシクロ(５.４.０)ウンデセン-７）及びその有機酸塩、若しくはアンモニウムあるいはホスホニウム化合物などが用いられる。
【００２８】
そして、図３（ａ）及び（ｂ）に示すように、撚り合わせリッツ線３０ａの周囲を、不織布テープ３２により隙間なく巻回することにより、図５（ｃ）に示す包帯リッツ線３０ｄ（リッツ線）を形成することができる。この場合は固縛帯２２による固縛を省略できるため、工程が簡略化でき、製造コストの削減に貢献する。
【００２９】
また、この場合のコイル１０及びこれを構成するリッツ線１２においては、第２単位リッツ線１８の周囲が包囲帯２４により覆われ、第２単位リッツ線１８と包囲帯２４の間には固縛帯２２が存在しない。その他の構成は同じである。
【００３０】
次に、図６に示すように、包帯リッツ線３０ｃを巻回心材３４の周囲に巻回することにより、包帯リッツ線３０ｃをコイル状に形成する。巻回心材３４は例えば木材により構成される。包帯リッツ線３０ｃを巻回心材３４に巻回しコイル状に形成されたものは、図７に示すようにコイル１０ｂとなる。
【００３１】
次に、コイル１０ｂを巻回心材３４から抜いた後、図７に示すように、レジン液３８を満たしたレジン容器３６内に浸漬する。レジン容器３６を大気圧より低い圧力の空間に置くことにより、レジン液３８のコイル１０ｂ内部への充填が促進される。
【００３２】
ここで、上述したように不織布テープ３２は、レジン液３８を透過させることができる。また、固縛帯２２は図４に示すようにその間に間隙Ｇが形成されるようにして撚り合わせリッツ線３０ａの周囲に巻回されている。
【００３３】
従って、レジン液３８は不織布テープ３２を透過して包帯リッツ線３０ｃの内部に浸入し、更に、巻回された固縛帯２２の間隙Ｇを通って第１単位リッツ線１６、素線１４の間に浸入する。これにより、第２単位リッツ線１８の内部の第１単位リッツ線１６又は素線１４の間、更には固縛帯２２、不織布テープ３２とこれら素線１４、第２単位リッツ線１８等との間は、隙間なくレジン液３８で満たされている。
【００３４】
ここで、上述したように、不織布テープ３２にはレジン液３８の硬化促進剤が含まれている。この硬化促進剤により、コイル１０ｂをレジン液３８に浸漬させ、レジン液３８が不織布テープ３２及び包帯リッツ線３０ｃ内部に十分浸透した後に、不織布テープ３２におけるレジン液３８が硬化促進剤と反応して硬化する。
【００３５】
これにより、後述する図８に示すようにレジンによって硬化された包囲帯２４が形成される。ここで、硬化促進剤は不織布テープ３２にのみ含まれているため、不織布テープ３２部のレジン液３８だけが硬化し、不織布テープ３２に覆われた内部のレジン液３８は硬化しない未硬化のままで残存する。
【００３６】
すなわち、第２単位リッツ線１８の内部の第１単位リッツ線１６、素線１４、及び固縛帯２２との間であって、不織布テープ３２に覆われた内部領域は、硬化前のレジン液３８すなわち未硬化レジン４０により満たされている。この状態のコイルを、コイル１０ｄとし、これを構成するリッツ線を包帯リッツ線３０ｅとする。
【００３７】
コイル１０ｄを構成する包帯リッツ線３０ｅは、図８に示すように、未硬化レジン４０が、その内部の素線１４の間、第１単位リッツ線１６の間に満たされ、その外周が、レジン液３８により硬化された不織布テープ３２すなわち包囲帯２４により覆われている状態となっている。
【００３８】
次に、この状態のコイル１０ｄをレジン容器３６から取り出したものを図９に示す。コイル１０ｄを構成する包帯リッツ線３０ｅの構造は、上述するように図８に示されている。図８は、図９のＢ部分の断面構造を示したものである。
【００３９】
この時、コイル１０ｄを構成する包帯リッツ線３０ｅは上述のように、周囲がレジン液３８で硬化された包囲帯２４により覆われている。このため、コイル１０ｄをレジン容器３６から取り出しても、コイル１０ｄ内部のレジン液３８すなわち未硬化レジン４０が外部に漏れ出ないようにすることができ、包囲帯２４により覆われた内部に隙間なく保持された状態が確保されている。
【００４０】
次いで、図９に示すように、コイル１０ｄを熱乾燥炉４２に投入する。熱乾燥炉４２によりコイル１０ｄの全体が熱乾燥され、これによって、コイル１０ｄの未硬化レジン４０が硬化する。同時に包囲帯２４の硬化も促進される。以上の工程を経て、図１に示すコイル１０を製造することができる。
【００４１】
なお、図７に示す工程において、不織布テープ３２部のみ硬化促進剤を含ませて、この部分のみのレジン液３８を硬化させるのは以下の理由による。仮に、不織布テープ３２部分に、レジン液３８の硬化促進剤を含ませることがない場合を想定する。
【００４２】
この場合、レジン容器３６内のレジン液３８にコイル１０ｂを浸漬しても、不織布テープ３２部分のレジン液３８は硬化しない。この状態で、レジン容器３６からコイル１０を出すと、不織布テープ３２はレジン液３８を透過させるため、コイル１０内の未硬化レジン４０が不織布テープ３２を通過して外に漏れ出てしまう。
【００４３】
従って、この状態で、熱乾燥炉４２でレジン液３８を硬化させると、コイル１０を構成するリッツ線１２の内部は硬化レジン２０が欠落し、素線１４、第１単位リッツ線１６、第２単位リッツ線１８、固縛帯２２、及び包囲帯２４等の間に隙間が形成される。このような隙間が存在すると、コイル１０は絶縁性が低下してしまう。
【００４４】
一方、不織布テープ３２に硬化促進剤を含ませない場合にレジン液３８を硬化させるには、レジン容器３６にコイル１０を入れた状態で加熱するなどの方法でレジン液３８を硬化させることになる。
【００４５】
しかし、このようにすると、中にコイル１０を入れたレジン容器３６ごとレジン液３８が硬化してしまい、レジン容器３６ごとこれらが一体化してしまうためコイル１０を取り出すことができない。また、コイル１０中央の空洞にも硬化したレジンが満たされてしまい、当該空洞が硬化されたレジンで塞がれてしまう。
【００４６】
以上の理由から、不織布テープ３２に硬化促進剤を含ませて、この部分のみレジン液３８を硬化させるのである。すなわち、不織布テープ３２は、これに硬化促進剤を含ませることによりレジンにより硬化された包囲帯２４となり、コイル１０ｂを、レジン液３８を満たしたレジン容器３６に浸漬し、内部にレジン液３８を含浸させた際に、コイル１０ｂ内部にレジン液３８が隙間なく充填された状態を保持する機能を有する。
【００４７】
これにより、コイル１０内部の素線１４、第１単位リッツ線１６、第２単位リッツ線１８、固縛帯２２及び包囲帯２４間に隙間がなく、絶縁性が向上したコイル１０を得ることができる。
【００４８】
上述した態様のコイル１０によれば以下の効果を奏する。
のコイル１０及びこれを構成するリッツ線１２は、素線１４の間及びその周囲が硬化レジン２０で隙間なく充填されてモールドされた構成を備える。これにより、コイル１０の絶縁性が向上され、例えばこれを高周波電気機器に用いた場合にあっても、優れた絶縁性を奏する。
【００４９】
さらに、コイル１０及びこれを構成するリッツ線１２において、素線１４、第１単位リッツ線１６、第２単位リッツ線１８、固縛帯２２、及び包囲帯２４が硬化レジン２０により一体的かつ隙間なく固められ、立体的に固定された構成を備える。すなわち、コイル１０及びこれを構成するリッツ線１２は、素線１４の間及びその周囲が硬化レジン２０で隙間なく充填されて固められモールドされた構成を備える。これにより、コイル１０において、隙間や剥離ボイドの発生が抑制され、優れた絶縁性を奏する。
【００５０】
のコイル１０及びこれを構成するリッツ線１２は、その周囲がレジンで硬化された不織布テープ３２からなる包囲帯２４により覆われている。これにより、リッツ線１２間の絶縁性が向上するとともに、コイル１０の機械的強度が向上する。
【００５１】
のコイル１０及びこれを構成するリッツ線１２において、これに用いられる硬化レジン２０すなわちレジン液３８として、熱伝導率すなわち放熱性の高いレジンを採用してもよい。この場合、コイル１０は優れた放熱性を備えるため、例えばコイル１０において異常発熱が発生した場合にもコイル１０の破損等を抑制することができる。
【００５２】
のコイル１０の製造方法によれば、不織布テープ３２にはレジン液３８の硬化促進剤が含まれている。この硬化促進剤により、製造途中のコイル１０ｂをレジン液３８に浸漬させ、レジン液３８が包帯リッツ線３０ｃ内部に十分浸透した後に、不織布テープ３２におけるレジン液３８が硬化促進剤と反応して硬化する。
【００５３】
これにより、コイル１０の内部領域が硬化されていないレジン液３８すなわち未硬化レジン４０により満たされ、その外周が、レジン液３８により硬化された不織布テープ３２すなわち包囲帯２４により覆われている状態となる。
すなわち、コイル１０の内部領域の未硬化レジン４０の外周が、レジンにより固められた包囲帯２４により覆われ、内部に未硬化レジン４０が閉じ込められた状態を作り出すことができる。
【００５４】
これにより、製造途中のコイル１０をレジン容器３６から取り出しても、コイル１０の内部領域の未硬化レジン４０が漏れ出ないようにすることができる。これにより、素線１４の間及びその周囲が硬化レジン２０で隙間なく充填されてモールドされた構成を備えるコイル１０及びこれを構成するリッツ線１２を得ることができる。
以上より、例えばこれを高周波電気機器に用いた場合にあっても、優れた絶縁性を備えるコイル１０を製造することができる。
【００５５】
また、以上の説明には、以下の構成が含まれている。
コイルは、導電性の細線を束ねたものがレジンでモールドされた巻線用導体であって、細線の間には前記レジンが隙間なく充填されている巻線用導体からなる。
巻線用導体の周囲はレジンにより硬化された不織布により覆われている。
巻線用導体の周囲は、硬化させる前のレジンを透過しない性質を備えるテープにより巻回されている。
【００５６】
レジンは熱伝導性が高いものを採用している。
レジンには高熱伝導性を発現させる添加剤が添加されている。
また、巻線用導体の周囲をレジン硬化促進剤を含む不織布により巻回する工程の前に、液体レジンを透過しない性質を備えるテープにより、間隔を設けつつ巻回する工程を備える。
レジンには高熱伝導性を発現させる添加剤が添加されている。
【００５７】
＜導体として角線を用いたコイル＞
以下、導体として角線を用いたコイルについて、図１０から図１５を参照しながら説明する。なお、製造方法の流れは上記したリッツ線を用いたコイルと共通するため、図１から図９も参照しながら説明する。
【００５８】
図１０は、コイル１１０の部分Ａ（図１参照）における構成を示す断面図である。この部分Ａは、複導体線１２の基本単位に相当する部分である。コイル１１０は、例えば銅からなる複導体線１２により構成されている。コイル１１０は、複導体線１２が、図１に示すように、中心に空洞を有して同心円状に例えば楕円を呈し、渦巻き状に密着して巻回するようにして構成され、全体がレジンにより固められている。
【００５９】
コイル１１０に用いられる複導体線１２は、互いに絶縁された複数例えば２本の導電性の素線１４、例えば絶縁被膜を備える複数のエナメル線からなる巻線用導体である。この複導体線１２は、複数の素線１１４の周囲を固縛帯２２および包囲帯２４により覆われてなるものである。
【００６０】
固縛帯２２としては、例えば、強靭なアラミド繊維テープが用いられる。固縛帯２２は紙テープ形状を備えており、各素線１１４が解けてしまわないように固縛するために用いられる。固縛帯２２は後述する図１２（ａ）に示すように、巻回する固縛帯２２の間に間隙Ｇ（間隔に相当する）が形成されるように複導体線１２の周囲を巻回している。
【００６１】
包囲帯２４は、固縛帯２２により固縛された複導体線１２の周囲を巻回して覆っている。包囲帯２４は、不織布テープ３２にレジン液３８を含浸させて硬化させたものである。この場合、不織布テープ３２は、コイル１１０の製造工程において、レジン液３８を浸透および透過させることが可能であり、複導体線１２の周囲を巻回可能な素材の一例として挙げたものである。このような特性を有していれば包囲帯２４を構成する素材は不織布テープ３２に限定されなくてもよい。
【００６２】
複数の素線１１４の間には絶縁性の硬化レジン２０が隙間なく存在している。また、素線１１４と固縛帯２２および包囲帯２４の間も、隙間なく硬化レジン２０が存在している。すなわち、コイル１１０全体が、内部から外部にわたって硬化レジン２０により立体的に一体化されて固定されたものである。また、固縛帯２２、および包囲帯２４も、硬化レジン２０により隙間なく固められている。すなわち、コイル１１０およびこれを構成する複導体線１２は、素線１１４の間およびその周囲が硬化レジン２０で隙間なく充填されてモールドされた構成を備える。
【００６３】
硬化レジン２０すなわちレジン液３８としては、熱伝導率すなわち放熱性の高いレジンを採用してもよい。熱伝導率の高いレジンとしては、例えばエポキシ樹脂に、高熱伝導性を発現させる添加剤を添加する工程を設け、アルミナや窒化ホウ素などのマイクロサイズの高熱伝導性フィラーを添加したものが用いられる。
【００６４】
熱伝導率の高いレジンを採用した場合は、コイル１１０およびこれを構成する複導体線１２は、複数の素線１１４の間、素線１１４と固縛帯２２および包囲帯２４の間、更には、コイル１１０の外周面まで熱伝導率すなわち放熱性が高い硬化レジン２０が充填された構成となる。
【００６５】
従って、コイル１１０およびこれを構成する複導体線１２は、その内部側および外周側が硬化レジン２０により覆われることから、全体として高い熱伝導率すなわち放熱性を示すことになる。また、絶縁する際の欠陥となり易いボイドの残留が極小で、導体部とレジンとの間の密着性が良好であるため、絶縁性能が高いものとなる。
【００６６】
このコイル１１０は、素線１１４を複数本例えば２本準備し、図１２（ａ）および（ｂ）に示すように、素線１１４の周囲を固縛帯２２により巻回することにより固縛し、複導体線１２を形成する。固縛帯２２は、間隙すなわち隙間（G)を形成するようにして巻回される。
【００６７】
この状態では、巻回される固縛帯２２の間の間隙から素線１１４が露出している。ここで、固縛帯２２は例えばアラミド紙テープであるため、後述するレジン液を透過させることができない。つまり、固縛帯２２は、硬化させる前のレジン液を透過しない性質を備えている。
【００６８】
次に、図１３（ａ）および（ｂ）に示すように、固縛線３０ｂの周囲を不織布テープ３２により巻回する。この場合、不織布テープ３２は、巻解された不織布テープ３２の間に間隙が発生しないように固縛線３０ｂの周囲を巻回されている。不織布テープ３２は後述するレジン液３８を浸透、透過させることができる。ここで、不織布テープ３２には、レジン液３８の硬化促進剤が含まれている。これにより、図１３（ｃ）に示す複導体線１２が形成される。
【００６９】
次に、前述の図６に示したように、複導体線１２を巻回心材３４の周囲に螺旋状に巻回することにより、複導体線１２をコイル状にする。巻回心材３４は例えば木材により構成される。そして、コイル１１０ｂを巻回心材３４から抜いた後、前述の図７に示すように、レジン液３８を満たしたレジン容器３６内に浸漬する。このとき、レジン容器３６を大気圧より低い圧力の空間に置くことにより、レジン液３８のコイル１１０ｂ内部への充填が促進される。
【００７０】
ここで、上述したように不織布テープ３２は、レジン液３８を透過させることができる。また、固縛帯２２は図１２に示すようにその間に間隙Ｇが形成されるようにして素線１１４の周囲に巻回されている。従って、レジン液３８は不織布テープ３２を透過して素線１１４の外周面（表面）にまで浸入し、更に、巻回された固縛帯２２の間隙Ｇを通って素線１１４の間に浸入する。これにより、素線１１４の間、更には固縛帯２２、不織布テープ３２とこれら素線１１４との間は、隙間なくレジン液３８で満たされる。
【００７１】
さて、上記したように、不織布テープ３２にはレジン液３８の硬化促進剤が含浸されている。そのため、レジン液３８に浸漬させ、レジン液３８が不織布テープ３２および複導体線１２内部に十分浸透した後には、不織布テープ３２に浸透したレジン液３８が硬化促進剤と反応して硬化する。
【００７２】
これにより、レジンによって硬化された包囲帯２４が形成される。ここで、硬化促進剤は不織布テープ３２にのみ含まれているため、不織布テープ３２部のレジン液３８だけが硬化し、不織布テープ３２に覆われた内部のレジン液３８は硬化しない未硬化のままで残存する。
【００７３】
すなわち、図１４に示すように、素線１１４、および固縛帯２２との間であって、不織布テープ３２に覆われた内部領域は、硬化前のレジン液３８すなわち未硬化レジン４０により満たされる一方、その外周側は、レジン液３８により硬化された不織布テープ３２すなわち包囲帯２４により覆われている状態となる。
【００７４】
このため、レジン容器３６から取り出す際に内部の未硬化レジン４０が外部に漏れ出ないようにすることができ、包囲帯２４により覆われた内部に隙間なく保持された状態を確保することができる。
【００７５】
次いで、前述の図９に示すように、熱乾燥炉４２に投入され、全体が熱乾燥され、内部の未硬化レジン４０も硬化する。同時に包囲帯２４の硬化も促進される。以上の工程を経て、コイル１１０が製造される。なお、不織布テープ３２部のみ硬化促進剤を含ませて、この部分のみレジン液３８を硬化させるのは、前述したように、コイル１１０内部の素線１１４、固縛帯２２および包囲帯２４間に隙間がなく、絶縁性が向上したコイル１１０を得るためである。
【００７６】
上述した態様のコイル１１０によれば以下の効果を奏する。
コイル１１０およびこれを構成する複導体線１２は、素線１１４の間およびその周囲が硬化レジン２０で隙間なく充填されてモールドされた構成を備える。これにより、コイル１１０の絶縁性が向上され、例えばこれを高周波電気機器に用いた場合にあっても、優れた絶縁性を奏する。
【００７７】
さらに、コイル１１０およびこれを構成する複導体線１２において、素線１１４、固縛帯２２、および包囲帯２４が硬化レジン２０により一体的かつ隙間なく固められ、立体的に固定された構成を備える。すなわち、コイル１１０およびこれを構成する複導体線１２は、素線１１４の間およびその周囲が硬化レジン２０で隙間なく充填されて固められモールドされた構成を備える。これにより、コイル１１０において、隙間や剥離ボイドの発生が抑制され、優れた絶縁性を奏する。
【００７８】
コイル１１０およびこれを構成する複導体線１２は、その周囲がレジンで硬化された不織布テープ３２からなる包囲帯２４により覆われている。これにより、複導体線１２間の絶縁性が向上するとともに、コイル１１０の機械的強度が向上する。
【００７９】
コイル１１０およびこれを構成する複導体線１２において、これに用いられる硬化レジン２０すなわちレジン液３８として、熱伝導率すなわち放熱性の高いレジンを採用してもよい。この場合、コイル１１０は優れた放熱性を備えるため、例えばコイル１１０において異常発熱が発生した場合にもコイル１１０の破損等を抑制することができる。
【００８０】
コイル１１０の製造方法によれば、不織布テープ３２にはレジン液３８の硬化促進剤が含まれている。この硬化促進剤により、製造途中のコイル１１０ｂをレジン液３８に浸漬させ、レジン液３８が複導体線１２内部に十分浸透した後に、不織布テープ３２におけるレジン液３８が硬化促進剤と反応して硬化する。
【００８１】
つまり、コイル１１０の内部領域が硬化されていないレジン液３８すなわち未硬化レジン４０により満たされ、その外周が、レジン液３８により硬化された不織布テープ３２すなわち包囲帯２４により覆われている状態となる。これにより、製造工程においてコイル１１０をレジン容器３６から取り出しても、コイル１１０の内部領域の未硬化レジン４０が漏れ出ないようにすることができる。
【００８２】
従って、素線１１４の間およびその周囲が硬化レジン２０で隙間なく充填されてモールドされた構成を備えるコイル１１０およびこれを構成する複導体線１２を得ることができ、優れた絶縁性を備えるコイル１１０を製造することができる。
【００８３】
ところで、ここまでは複数例えば２つの素線１１４ａ、１４ｂを束ねることにより断面視が概ね長方形となる平角線を用いる例を示したが、図１５（ａ）に示すように、断面視にて概ね長方形となる１つの素線２１４を用いてもよい。このような素線２１４の場合であっても、不織布テープ３２を巻回し、実施形態と同様にレジン容器３６に浸漬することにより、図１５（ｂ）に示すようにレジン液３８が素線１１４の表面まで浸透する。この場合、固縛帯２２による固縛は省略しても良い。
【００８４】
そして、熱処理することにより、図１５（ｃ）に示すように、優れた絶縁性を備える複導体線１２とすることができる。従って、優れた絶縁性を備えるコイル１１０を製造することができる。
【００８５】
また、上記説明において、実施形態では複導体線１２として断面が矩形の平角線を用いた例を例示して説明したが、これに限る意図はない。例えば断面が円形の丸型線を用いることもできる。
【００８６】
＜導体を直接的に不織布によって覆う態様＞
以下、導体を直接的に不織布によって覆う態様について図１６および図１７を参照しながら説明する。なお、製造方法の主な流れは導体としてリッツ線を用いたコイルと共通する。
【００８７】
上記した導体としてリッツ線を用いる場合や複数の素線１１４ａ、１４ｂを用いる場合には、各導体が解けないように固縛帯２２による固縛を行ったが、１つの素線２１４を用いる場合には、必ずしも固縛帯２２による固縛を行う必要はないと考えられる。
【００８８】
また、それ以外の場合でも、固縛帯２２による固縛を必要としない状況が考えられる。具体的には、例えば不織布テープ３２のような不織布が、導体を固縛できる程度の十分な強度を有している場合には、不織布そのものによって導体を固縛することができることから、固縛帯２２による固縛を必要としないと考えられる。
【００８９】
そのため、不織布が十分な強度を持っている場合には、図１６（ａ）に示すように素線３１４の全長方向に延びており、全長方向においてある程度の長さで素線３１４を一度に覆うことができるとともに、図１６（ｂ）に示すように素線３１４の表面を覆った状態において両端が重なり合う程度の幅を有する不織布を用いて素線３１４の表面を覆う構成とすることができる。
【００９０】
つまり、素線３１４の表面を不織布で包み込む構成とすることができる。この場合、不織布は、不織布テープ３２のようにレジン液３８を浸透および透過させることが可能なものを採用することができる。
【００９１】
このような不織布を用いる場合においても、前述した導体としてリッツ線を用いる場合と同様に、素線３１４で構成される巻線用導体を準備し、不織布テープ３２によって素線３１４の表面を包み込むことで素線３１４を不織布によって直接的に覆い、不織布で包み込まれた巻線用導体を螺旋状に巻回しコイル状にし、コイル状にされた巻線用導体を液体レジンに浸漬して液体レジンを含浸させ、液体レジンを含浸させた巻線用導体を熱乾燥炉で処理することによりレジンを硬化させる製造方法により、コイルを製造することができる。
【００９２】
このような製造方法で製造されたコイルは、端面を除く素線３１４の表面全体が直接的に不織布テープ３２のような不織布に接触していることから、不織布にレジンを含浸させれば、素線３１４の表面までレジンで充填することができる。従って、良好な絶縁性を得ることができる。
【００９３】
また、素線３１４をそのまま包み込むことができる布状の不織布テープ３２を用いることにより、リボン状の不織布テープ３２を巻回する場合と比べると、非常に効率良く素線３１４の表面に隙間なく不織布を設けることができる。従って、作業性を大きく向上させることができる。
【００９４】
また、複数の不織布で素線３１４を覆う構成とすることもできる。すなわち、素線３１４は、比較的全長が長いことが多く、その場合には、１枚の不織布で素線３１４の全長を一度に包み込もうとすると作業性が低下する可能性がある。そのため、素線３１４の全長方向に対して複数の不織布を用意し、全長方向に隣り合う不織布同士が密に接触するように、あるいは、隣り合う不織布同士が一部重なり合うように配置し、複数の不織布により素線３１４を包み込む構成とすることで、容易に素線３１４の表面全体を覆うことができ、作業性を向上させることができる。
【００９５】
この場合、素線３１４としては、前述のリッツ線の導体１４、複数の角線の導体１１４、平角状の導体２１４、および丸型線を用いることができる。これは、不織布の強度が十分であれば、リッツ線や複数の素線１１４
また、不織布で覆った後、図１７に示すように、例えば固縛帯２２のような締結部材を巻回することにより、不織布が広がってしまうことを抑制でき、不織布で覆った後の作業性を向上させることができる。この場合、締結部材は、必ずしも固縛体２２のような強靱なものでなくてもよい。
【００９６】
（その他の実施形態）
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９７】
図面中、１０、１０ｂ、１０ｃ、１０ｄ、１１０はコイル、１２はリッツ線（導体、複導体線、巻線用導体）、１４、１１４、２１４、３１４は素線（導体、巻線用導体）、２０は硬化レジン（レジン）、２２は固縛帯、２４は包囲帯、３２は不織布テープ、３６はレジン容器、３８はレジン液（レジン、液体レジン）、４０は未硬化レジン（レジン）、４２は熱乾燥炉を示す。
【図１】
2018107242.tif 000003
【図２】
2018107242.tif 000004
【図３】
2018107242.tif 000005
【図４】
2018107242.tif 000006
【図５】
2018107242.tif 000007
【図６】
2018107242.tif 000008
【図７】
2018107242.tif 000009
【図８】
2018107242.tif 000010
【図９】
2018107242.tif 000011
【図１０】
2018107242.tif 000012
【図１１】
2018107242.tif 000013
【図１２】
2018107242.tif 000014
【図１３】
2018107242.tif 000015
【図１４】
2018107242.tif 000016
【図１５】
2018107242.tif 000017
【図１６】
2018107242.tif 000018
【図１７】
2018107242.tif 000019